(57)【要約】【課題】  被転写体上の放射線硬化性樹脂に微細な凹凸パターンを高精度にかつ安定して転写することができる光ディスク製造用ロールスタンパ、および高品質な光ディスクを生産性よく得ることができる光ディスクの製造方法を提供する。【解決手段】  ロール本体２０と、凹凸パターンが形成された凹凸パターン部３１を１つ以上有するスタンパ３０とを具備し、スタンパ３０がロール本体２０の外周面を覆うようにロール本体２０に巻き付けられているロールスタンパ１０を用い、ロールスタンパ１０と被転写体上の放射線硬化性樹脂とを接触させ、ロールスタンパ１０と放射線硬化性樹脂とが接触した状態で放射線硬化性樹脂に放射線を照射して放射線硬化性樹脂を硬化させて、ロールスタンパ１０の凹凸パターン部３１を転写する。【選択図】        図１
2006164428.tif 000002
【特許請求の範囲】
【請求項１】
ロール本体と、
凹凸パターンが形成された凹凸パターン部を１つ以上有するスタンパとを具備し、
前記スタンパが、前記ロール本体の外周面を覆うようにロール本体に巻き付けられていることを特徴とする光ディスク製造用ロールスタンパ。
【請求項２】
前記スタンパが、光ディスク原盤の凹凸パターンが転写された凹凸パターン部を１つ以上有する樹脂スタンパであることを特徴とする請求項１記載の光ディスク製造用ロールスタンパ。
【請求項３】
前記スタンパが、光ディスク原盤の凹凸パターンが転写された凹凸パターン部を１つ以上有する樹脂スタンパをもとに複製された、樹脂スタンパの凹凸パターン部に対応する凹凸パターン部を有する金属スタンパであることを特徴とする請求項１記載の光ディスク製造用ロールスタンパ。
【請求項４】
前記スタンパの凹凸パターン部が、その周囲よりも３〜１００μｍ高くされていることを特徴とする請求項１ないし３いずれか一項に記載の光ディスク製造用ロールスタンパ。
【請求項５】
スタンパ基材上の放射線硬化性樹脂と光ディスク原盤とを接触させ、光ディスク原盤が接触した部分の放射線硬化性樹脂に放射線を照射して放射線硬化性樹脂を硬化させる工程を１回以上行うことによって、光ディスク原盤の凹凸パターンが転写された凹凸パターン部を１つ以上有する樹脂スタンパを製造する工程と、
該樹脂スタンパをロール本体の外周面を覆うようにロール本体に巻き付ける工程と
を有することを特徴とする光ディスク製造用ロールスタンパの製造方法。
【請求項６】
前記樹脂スタンパの凹凸パターン部を、その周囲よりも３〜１００μｍ高くすることを特徴とする請求項５記載の光ディスク製造用ロールスタンパの製造方法。
【請求項７】
スタンパ基材上の放射線硬化性樹脂と光ディスク原盤とを接触させ、光ディスク原盤が接触した部分の放射線硬化性樹脂に放射線を照射して放射線硬化性樹脂を硬化させる工程を１回以上行うことによって、光ディスク原盤の凹凸パターンが転写された凹凸パターン部を１つ以上有する樹脂スタンパを製造する工程と、
該樹脂スタンパをもとに、樹脂スタンパの凹凸パターン部に対応する凹凸パターン部を有する金属スタンパを複製する工程と、
該金属スタンパをロール本体の外周面を覆うようにロール本体に巻き付ける工程と
を有することを特徴とする光ディスク製造用ロールスタンパの製造方法。
【請求項８】
前記金属スタンパの凹凸パターン部を、その周囲よりも３〜１００μｍ高くすることを特徴とする請求項７記載の光ディスク製造用ロールスタンパの製造方法。
【請求項９】
基材フィルム上に放射線硬化性樹脂からなる層を設ける工程と、
請求項１ないし４いずれか一項に記載の光ディスク製造用ロールスタンパを回転させながら、該ロールスタンパと基材フィルム上の放射線硬化性樹脂とを接触させ、ロールスタンパと放射線硬化性樹脂とが接触した状態で放射線硬化性樹脂に放射線を照射して放射線硬化性樹脂を硬化させて、ロールスタンパの凹凸パターン部が転写されたパターンシートを得る工程と、
該パターンシートに、少なくとも光反射層を設けて記録層シートを得る工程と、
該記録層シートと光ディスク基板とを貼り合わせる工程と
を有することを特徴とする光ディスクの製造方法。
【発明の詳細な説明】
【技術分野】
【０００１】
本発明は、光ディスク製造用ロールスタンパ、その製造方法、および光ディスクの製造方法に関する。
【背景技術】
【０００２】
光ディスクの記録層は、通常、以下のようにして形成される。
まず、ガラス板にフォトリソ法などによってピットおよび／またはトラック（ランド／グルーブ）からなる微細な凹凸パターンを形成し、ガラス原盤を得る。このガラス原盤をもとに、電鋳法によってニッケルなどからなる光ディスク原盤を作製する。
ついで、この光ディスク原盤、または電鋳法によってさらに複製された光ディスク原盤を、射出成形機の金型内にセットする。この金型内に熱可塑性樹脂を射出し、光ディスク基板を成形すると同時に、光ディスク基板の表面に光ディスク原盤の凹凸パターンを転写する。再生専用型の光ディスクの場合、光ディスク基板の凹凸パターン面に光反射層を形成し、記録層とする。追記型または書き換え型の場合、光ディスク基板の凹凸パターン面に光反射層を形成し、さらに有機色素からなる着色膜または無機相変化型材料薄膜層を形成し、記録層とする。
【０００３】
光ディスク基板を射出成形すると同時に、光ディスク基板の表面に光ディスク原盤の凹凸パターンを転写する方法では、１回の射出で１枚の光ディスク基板しか得られないため、生産性が低いという問題がある。また、最近の光ディスクの高密度化に伴い、凹凸パターンがさらに微細化されてきているが、この方法では、凹凸パターンの再現性が困難になりつつある。
そこで、凹凸パターンを有する複数のスタンパを、ロール本体の周面に等間隔をあけて配設したロールスタンパと、光ディスク基板となる樹脂シート上に塗布された紫外線硬化性樹脂からなる樹脂層とを接触させ、スタンパの凹凸パターンを樹脂シート上の樹脂層に転写する方法が提案されている（特許文献１）。
【０００４】
しかしながら、このロールスタンパにおいては、複数のスタンパが、ロール本体の周面に等間隔をあけて配設されているため、スタンパとロール本体との間で段差が生じる。このため、ロールスタンパを樹脂シートが通過する際、スタンパによって押し出された余分な紫外線硬化性樹脂による盛り上がりが段差部分に形成される。
ところで、上記のように光ディスク基板の表面に記録層を直接形成するのではなく、記録層が形成されたシート（以下、記録層シートと記す）と、光ディスク基板と別々に作製し、これらを貼り合わせることを想定した場合、記録層シートの基材フィルムはかなり薄いものとなる。この基材フィルムを、上記樹脂シートの代わりに用いた場合、紫外線硬化性樹脂の盛り上がりによって、凹凸パターンが転写された基材フィルムを巻き取った際に、基材フィルム、さらには凹凸パターンが、変形または破損してしまう問題も生じる。
【０００５】
グラビア印刷版の製版などで用いられるエッチング法または機械彫刻法によって、ロール上に凹凸パターンを直接形成する方法が知られている。この方法では、ロール表面に段差が生じることはないが、この方法では、光ディスクに求められる、トラックピッチまたはピット長が１μｍ以下の微細な凹凸パターンを形成することはできない。
【特許文献１】特開平１１−３４５４３６号公報
【発明の開示】
【発明が解決しようとする課題】
【０００６】
よって、本発明の目的は、余分な放射線硬化性樹脂の盛り上がりを形成することなく、被転写体上の放射線硬化性樹脂に微細な凹凸パターンを高精度にかつ安定して転写することができる光ディスク製造用ロールスタンパ、その製造方法、および高品質な光ディスクを生産性よく得ることができる光ディスクの製造方法を提供することにある。
【課題を解決するための手段】
【０００７】
本発明の光ディスク製造用ロールスタンパは、ロール本体と、凹凸パターンが形成された凹凸パターン部を１つ以上有するスタンパとを具備し、前記スタンパが、前記ロール本体の外周面を覆うようにロール本体に巻き付けられていることを特徴とするものである。
【０００８】
前記スタンパは、光ディスク原盤の凹凸パターンが転写された凹凸パターン部を１つ以上有する樹脂スタンパであることが望ましい。
また、前記スタンパは、光ディスク原盤の凹凸パターンが転写された凹凸パターン部を１つ以上有する樹脂スタンパをもとに複製された、樹脂スタンパの凹凸パターン部に対応する凹凸パターン部を有する金属スタンパであることがより望ましい。
前記スタンパの凹凸パターン部は、その周囲よりも３〜１００μｍ高くされていることが望ましい。
【０００９】
本発明の光ディスク製造用ロールスタンパの製造方法は、スタンパ基材上の放射線硬化性樹脂と光ディスク原盤とを接触させ、光ディスク原盤が接触した部分の放射線硬化性樹脂に放射線を照射して放射線硬化性樹脂を硬化させる工程を１回以上行うことによって、光ディスク原盤の凹凸パターンが転写された凹凸パターン部を１つ以上有する樹脂スタンパを製造する工程と、該樹脂スタンパをロール本体の外周面を覆うようにロール本体に巻き付ける工程とを有することを特徴とする。
ここで、前記樹脂スタンパの凹凸パターン部を、その周囲よりも３〜１００μｍ高くすることが望ましい。
【００１０】
また、本発明の光ディスク製造用ロールスタンパの製造方法は、スタンパ基材上の放射線硬化性樹脂と光ディスク原盤とを接触させ、光ディスク原盤が接触した部分の放射線硬化性樹脂に放射線を照射して放射線硬化性樹脂を硬化させる工程を１回以上行うことによって、光ディスク原盤の凹凸パターンが転写された凹凸パターン部を１つ以上有する樹脂スタンパを製造する工程と、該樹脂スタンパをもとに、樹脂スタンパの凹凸パターン部に対応する凹凸パターン部を有する金属スタンパを複製する工程と、該金属スタンパをロール本体の外周面を覆うようにロール本体に巻き付ける工程とを有することを特徴とする。
ここで、前記金属スタンパの凹凸パターン部を、その周囲よりも３〜１００μｍ高くすることが望ましい。
【００１１】
本発明の光ディスクの製造方法は、基材フィルム上に放射線硬化性樹脂からなる層を設ける工程と、本発明の光ディスク製造用ロールスタンパを回転させながら、該ロールスタンパと基材フィルム上の放射線硬化性樹脂とを接触させ、ロールスタンパと放射線硬化性樹脂とが接触した状態で放射線硬化性樹脂に放射線を照射して放射線硬化性樹脂を硬化させて、ロールスタンパの凹凸パターン部が転写されたパターンシートを得る工程と、該パターンシートに、少なくとも光反射層を設けて記録層シートを得る工程と、該記録層シートと光ディスク基板とを貼り合わせる工程とを有することを特徴とする。
【発明の効果】
【００１２】
本発明の光ディスク製造用ロールスタンパによれば、余分な放射線硬化性樹脂の盛り上がりを形成することなく、基材フィルム上の放射線硬化性樹脂に微細凹凸パターンを高精度にかつ安定して転写することができる。
また、本発明の光ディスク製造用ロールスタンパの製造方法によれば、本発明の光ディスク製造用ロールスタンパを容易に製造できる。
そして、本発明の光ディスク製造用ロールスタンパを用いた、本発明の光ディスクの製造方法によれば、高品質な光ディスクを生産性よく得ることができる。
【発明を実施するための最良の形態】
【００１３】
＜ロールスタンパ＞
図１および図２は、本発明の光ディスク製造用ロールスタンパ（以下、単にロールスタンパとも記す）の一例を示す図である。
このロールスタンパ１０は、ロール本体２０と、ロール本体２０の外周面を覆うようにロール本体２０に巻き付けられ、その両端がロール本体２０の折り込み固定部２１に固定されたスタンパ３０とを具備して概略構成されるものである。本発明における「ロール本体の外周面を覆う」とは、スタンパの両端を固定するための固定部がある場合は、この固定部を除いたロール本体の全周にわたって、スタンパがロール本体に巻き付けられている状態を意味する。
【００１４】
＜ロール本体＞
ロール本体２０は、円筒体または円柱体であり、その外周面には、溝状の折り込み固定部２１が、ロール本体２０の中心軸に平行に設けられている。
ロール本体２０は、外周面が平滑であればよく、その材質は特に限定されない。ロール本体２０の外径は、５０ｍｍ以上であることが好ましい。外径を５０ｍｍ以上とすることで、スタンパ３０の割れ、クラック等が発生することがなく、また、巻き付けられたスタンパ３０の平面性が確保される。ロール本体２０の外径は、１００〜３００ｍｍが好ましい。
【００１５】
＜スタンパ＞
スタンパ３０は、図３に示すように、ロール本体２０の外周面とほぼ同じ寸法の長方形の平板であり、その表面に光ディスクの記録層の凹凸パターンに対応した凹凸パターンが形成された凹凸パターン部３１を複数有するものである。本発明における「凹凸パターン」とは、光ディスクの記録層において、情報を記録するための小さな窪みであるピット；凹部（グルーブ）および凸部（ランド）からなるトラック（ランド／グルーブ）；これらピットおよびトラックの凹凸を反転させた、原盤またはスタンパ表面に形成される凹凸、等を意味する。また、「凹凸パターン部」とは、前記凹凸パターンが形成された、光ディスクと同じ形状の領域を意味する。
【００１６】
スタンパ３０としては、光ディスク原盤の凹凸パターンが転写された凹凸パターン部を１つ以上有する樹脂スタンパ；樹脂スタンパをもとに複製された、樹脂スタンパの凹凸パターン部に対応する凹凸パターン部を有する金属スタンパ等が挙げられる。また、光ディスク原盤をスタンパ３０として用いてもよい。ただし、スタンパ３０は消耗品であり、かつ光ディスク原盤は作製に手間およびコストがかかることから、光ディスク原盤の凹凸パターンを転写した樹脂スタンパ、または樹脂スタンパを複製した金属スタンパをスタンパ３０として用いることが好ましい。また、寸法安定性、耐摩耗性、離型性に優れることから、金属スタンパをスタンパ３０として用いることがより好ましい。さらに、量産性の面から、スタンパ上に複数の凹凸パターン部を有するスタンパを用いることが好ましい。
【００１７】
金属スタンパの厚さは、５０〜５００μｍが好ましく、１００〜３００μｍがより好ましい。金属スタンパの厚さが５０μｍ未満では、金属スタンパをロール本体２０に巻き付ける際、局所的な凹み等が発生しやすくなり、金属スタンパの厚さが５００μｍを超えると、金属スタンパをロール本体２０に巻き付ける際、ロール状に曲げにくくなる。
また、金属スタンパの表面には、耐摩耗性、離型性の向上のために、ダイヤモンドライクカーボン（ＤＬＣ）からなる薄膜を形成してもよい。
【００１８】
スタンパ３０の凹凸パターン部３１は、図４に示すように、その周囲よりも３μｍ以上高くされていることが好ましい。ここで、凹凸パターン部３１の高さｈは、凹凸パターン部３１の周囲の面から、凹凸パターン部３１に形成された凹凸パターン３２の凹部の最も深い部分までの高さを意味する。
凹凸パターン部３１が、その周囲よりも３μｍ以上高くされることによって、図５に示すように、凹凸パターン部３１を、被転写体である基材フィルム４１上の放射線硬化性樹脂からなる樹脂層４２に転写した際、凹凸パターン４３が、凹凸パターン部３１の高さｈに応じた窪み４４（深さｈ）の底に形成される。これにより、接触による損傷または変形から、凹凸パターン４３が保護される。
【００１９】
一方、凹凸パターン部３１が高くなりすぎると、基材フィルム４１上の樹脂層４２の膜厚を厚くする必要があり、また、凹凸パターン部３１の転写後における、転写部の膜厚と非転写部の膜厚との差が大きくなりすぎるため、凹凸パターン部３１の高さｈは、１００μｍ以下が好ましい。凹凸パターン部３１の高さｈは、３〜５０μｍがより好ましい。
【００２０】
＜ロールスタンパの製造方法＞
ロールスタンパ１０の製造方法について、スタンパ３０が金属スタンパである場合を例にとって説明する。
ロールスタンパ１０は、樹脂スタンパを製造する工程（以下、樹脂スタンパ製造工程と記す）と、該樹脂スタンパをもとに金属スタンパを複製する工程（以下、金属スタンパ製造工程と記す）と、該金属スタンパをロール本体に巻き付ける工程（以下、巻き付け工程と記す）とを経て製造される。
【００２１】
（樹脂スタンパ製造工程）
図６に示すように、スタンパ基材５１上の放射線硬化性樹脂からなる樹脂層５２に、光ディスク原盤６０の凹凸パターン６１が形成された面（凹凸パターン面）を押し込み、光ディスク原盤６０の外径と同じ大きさの孔５３が設けられたマスキング部材５４をスタンパ基材５１の裏面に配置し、スタンパ基材５１の裏面側から光ディスク原盤６０の凹凸パターン面が接触した部分の放射線硬化性樹脂に放射線を照射し、放射線硬化性樹脂を硬化させた後、光ディスク原盤６０を樹脂層５２から分離し、光ディスク原盤６０の凹凸パターン６１を樹脂層５２に転写する（転写工程）。
この転写工程を繰り返し、所望の数の凹凸パターン部を形成した後、樹脂層５２全体に放射線を照射して、樹脂層５２全体を硬化させることによって、光ディスク原盤６０の凹凸パターン６１が転写された凹凸パターン部を複数有する樹脂スタンパが得られる。
【００２２】
スタンパ基材５１としては、放射線を透過する材料、例えば、アクリル樹脂、ポリカーボネート、ポリエステル、ポリオレフィン等の樹脂からなるフィルム、シート、板等が挙げられる。また、光ディスク原盤６０の凹凸パターン６１を転写した後、樹脂層５２を剥離して、該樹脂層５２を樹脂スタンパとして用いる場合は、スタンパ基材５１として、樹脂以外のガラス板等を用いてもよい。ここで、「放射線」とは、紫外線、可視光、赤外線等の光；電子線等を意味する。
【００２３】
樹脂層５２は、例えば、液状の放射線硬化性樹脂をスタンパ基材５１上に塗布して形成された層、半硬化状態の放射線硬化性樹脂からなるフィルムをスタンパ基材５１上に貼り合わせて形成された層、などである。樹脂層５２の膜厚は、後述の光ディスク原盤６０を樹脂層５２に押し込む深さＨより厚くすればよく、例えば、５〜１００μｍである。
放射線硬化性樹脂としては、例えば、ウレタンアクリレートオリゴマー、ポリエステルアクリレートオリゴマー、低粘度アクリルモノマー等のオリゴマーまたはモノマーと、光開始剤との組み合わせた紫外線硬化性樹脂；ウレタン変性アクリレート樹脂、アクリル変性ポリエステル樹脂等の電子線硬化性樹脂が挙げられる。
塗布方法としては、グラビアコート、マイクログラビアコート、ダイコート、コンマコート、エアナイフコート、ロールコート等が挙げられる。
マスキング部材５４は、放射線を透過しない材質からなるフィルム、シート、板等に、放射線を透過させるための孔５３が設けられたものである。
【００２４】
光ディスク原盤６０は、例えば、以下のようにして作製される。
ガラス板にフォトリソ法などによってピットおよび／またはトラック（ランド／グルーブ）からなる凹凸パターンを形成し、ガラス原盤を得る。このガラス原盤をもとに、電鋳法によってニッケルなどからなる金属盤を複製し、これを光ディスク原盤とする。
光ディスク原盤６０を樹脂層５２に押し込む深さＨは、樹脂スタンパから複製される金属スタンパ（スタンパ３０）の凹凸パターン部３１がその周囲よりも３〜１００μｍ高くなるように、３〜１００μｍとすることが好ましい。ここで、押し込む深さＨとは、樹脂層５２の表面から、凹凸パターン６１の凹部の最も深い部分までの深さを意味する。
【００２５】
（金属スタンパ製造工程）
金属スタンパは、樹脂スタンパをもとにした電鋳法等の複製方法によって製造される。電鋳法とは、電気メッキの技術を利用し、原形（樹脂スタンパ）の表面に電気分解による電着によって金属を所望の厚さまで析出させ、鋳型で鋳物を作るように原形（樹脂スタンパ）と同じものを精密に複製する方法をいう。
【００２６】
具体的には、樹脂スタンパのパターン面に、スパッタリング、真空蒸着等によってニッケルなどの金属からなる導電層を形成し、この上に、ニッケル等の金属を所望の厚さまで電鋳して、図４に示すような、樹脂スタンパの凹凸パターン部に対応する凹凸パターン部３１を有する金属スタンパ（スタンパ３０）を複製する。
【００２７】
電鋳に用いられる金属材料としては、ニッケル、ニッケル合金、ニッケル化合物の他、銅、銀、金、クロム、チタン、鉄、亜鉛のいずれか一種からなる金属、これら二種以上からなる合金、これらのうち少なくとも一種を含む化合物等が挙げられる。これらの中でも、電鋳適性、離型性を考慮すると、ニッケル、ニッケル・コバルト合金が好ましい。
【００２８】
（巻き付け工程）
金属スタンパ（スタンパ３０）の一端をロール本体２０の折り込み固定部２１に固定し、他端を引っ張って金属スタンパに張力を加えながら、外周面を覆うようにロール本体２０に金属スタンパを巻き付け、金属スタンパに張力を加えた状態で、金属スタンパの他端をロール本体２０の折り込み固定部２１に固定する。
【００２９】
ロール本体２０の折り込み固定部２１への金属スタンパの固定は、例えば、金属スタンパの端部を折り曲げ、折り曲げ部分を折り込み固定部２１に差し込み、長尺の金属板を折り曲げ部分の上に当てた状態で、金属スタンパの折り曲げ部分ごと、金属板を折り込み固定部２１にネジ止めすることにより行われる。また、接着剤、粘着剤等を用いて金属スタンパをロール本体２０に貼り付けてもよい。ただし、ロール本体２０の再利用、固定のやり直しなどを考えた場合、ネジ止め等の着脱可能な固定が好ましい。
【００３０】
（他の製造方法）
樹脂スタンパをスタンパ３０とする場合は、光ディスク原盤６０の凹凸パターンを反転させた凹凸パターンを有し、かつ該凹凸パターンがスタンパ３０の凹凸パターン部３１に対応した窪みの底に形成された光ディスク原盤を用意し、上記樹脂スタンパ製造工程および巻き付け工程と同じ操作を行えばよい。
【００３１】
＜光ディスク＞
図７は、ロールスタンパ１０を用いて製造される光ディスクの一例を示す概略断面図である。この光ディスク７０は、光ディスク基板７１と、光ディスク基板７１の一方の面に粘着層（図示略）を介して貼合された記録層７２と、記録層７２上に粘着層（図示略）を介して貼合された保護層７３と、光ディスク基板７１の他方の面に粘着層（図示略）を介して貼合された保護層７４とを有して概略構成されるものである。
【００３２】
（光ディスク基板）
光ディスク基板７１の材質としては、例えば、ポリカーボネート、ポリオレフィン、アクリル樹脂、エポキシ樹脂等の樹脂；ポリ乳酸等の生分解性樹脂；樹脂で表面が被覆された紙等が挙げられる。
【００３３】
（記録層）
記録層７２は、情報が記録された層および／または情報を記録可能な層であり、光を照射することによって情報を記録および／または読み取りできるものである。
記録層７２は、光ディスクの製造の際にあらかじめ情報を記録しておくものと、製造後に情報を記録できるものとがあり、通常、（１）光ディスクの製造時にあらかじめ情報を記録しておき、製造後には情報を記録できないもの（再生専用型）；（２）光ディスクの製造時に情報を記録せず、製造後に情報を記録できるもの（追記型）；（３）記録された情報を消去でき、かつ再度情報を記録することができるもの（書き換え型）の３種類に分類できる。
以下、各種類の記録層について具体的に説明する。
【００３４】
（再生専用型）
図８は、再生専用型の記録層の一例を示す断面図である。この記録層７２は、記録層基材８１と、記録層基材８１表面に形成された表面に凹凸を有する情報ピット形成層８２と、情報ピット形成層８２の凹凸を覆う光反射層８３とを有して概略構成されるものであり、記録層基材８１側が光ディスク基板７１（図示略）に接し、光反射層８３側が粘着層（図示略）を介して保護層７３に接している。
【００３５】
記録層基材８１は、記録層７２の支持体となるものである。記録層基材８１としては、通常、樹脂フィルムが用いられる。樹脂フィルムとしては、例えば、ポリカーボネートフィルム、ポリエチレンテレフタレートフィルム、ポリエチレンフィルム、環状ポリオレフィンフィルムなどが挙げられる。
【００３６】
情報ピット形成層８２は、表面に凹凸を有し、この凹凸によりトラックと情報ピットを表現している。情報ピット形成層８２は、例えば、ウレタンアクリレートオリゴマー、ポリエステルアクリレートオリゴマー、低粘度アクリルモノマー等のオリゴマーまたはモノマーと、光開始剤との組み合わせた紫外線硬化樹脂；ウレタン変性アクリレート樹脂、アクリル変性ポリエステル樹脂等の電子線硬化樹脂、などを硬化させたものである。
【００３７】
光反射層８３は、情報ピット形成層８２の凹凸に沿って設けられ、照射された光を反射するものである。光反射層８３は、例えば、真空蒸着、スパッタリング等によって形成された、アルミニウム、アルミニウム合金、銀、銀合金等の金属からなる薄膜である。
【００３８】
（追記型）
図９は、追記型の記録層の一例を示す断面図である。この記録層７２は、記録層基材９１と、記録層基材９１表面に形成された表面に凹凸を有する情報トラック形成層９２と、情報トラック形成層９２の凹凸を覆う光反射層９３と、光反射層９３表面に形成された情報ピット記録層９４とを有して概略構成されるものであり、記録層基材９１側が光ディスク基板７１（図示略）に接し、情報ピット記録層９４側が粘着層（図示略）を介して保護層７３に接している。
【００３９】
記録層基材９１は、記録層７２の支持体となるものである。記録層基材９１としては、例えば、上述の記録層基材８１と同じ樹脂フィルムを用いることができる。
情報トラック形成層９２は、表面に溝深さ５０〜１１０ｎｍの凹凸を有し、この凹凸によりトラックを表現している。ただし、再生専用型と異なり、情報ピットは形成されていない。情報トラック形成層９２は、例えば、上述の情報ピット形成層８２と同じく、紫外線硬化樹脂、電子線硬化樹脂などを硬化させたものである。
光反射層９３は、情報トラック形成層９２の凹凸に沿って設けられ、照射された光を反射するものである。光反射層９３は、例えば、上述の光反射層８３と同じく、真空蒸着、スパッタリング等によって形成された金属薄膜である。
【００４０】
情報ピット記録層９４は、例えば、有機色素等からなる着色膜であり、情報記録用のレーザー光を照射することによって、照射部位の有機色素に分子構造の変化が生じ、物理的に変化（破壊）することによりこの部分が情報ピットとなり、情報信号が記録される。物理変化を生じた部位は光透過率が低下するため、読み取り用の光を照射すると、光反射層９３からの反射光量も低下し、結果的に凹凸ピットが形成された場合と同様に情報信号が検出可能となる。
有機色素としては、例えば、フタロシアニン系色素、ナフタロシアニン系色素、ナフトキノン系色素、などが挙げられる。
【００４１】
（書き換え型）
図１０は、書き換え型の記録層の一例を示す断面図である。この記録層７２は、記録層基材１０１と、記録層基材１０１表面に形成された表面に凹凸を有する情報トラック形成層１０２と、情報トラック形成層１０２の凹凸を覆う光反射層１０３と、光反射層１０３表面に形成された情報ピット記録層１０４とを有して概略構成されるものであり、記録層基材１０１側が光ディスク基板７１（図示略）に接し、情報ピット記録層１０４側が粘着層を介して保護層７３に接している。
【００４２】
記録層基材１０１は、記録層７２の支持体となるものである。記録層基材１０１としては、例えば、上述の記録層基材８１と同じ樹脂フィルムを用いることができる。
情報トラック形成層１０２は、表面に溝深さ５０〜１１０ｎｍの凹凸を有し、この凹凸によりトラックを表現している。ただし、再生専用型と異なり、情報ピットは形成されていない。情報トラック形成層１０２は、例えば、上述の情報ピット形成層８２と同じく、紫外線硬化樹脂、電子線硬化樹脂などを硬化させたものである。
光反射層１０３は、情報トラック形成層１０２の凹凸に沿って設けられ、照射された光を反射するものである。光反射層１０３は、例えば、上述の光反射層８３と同じく、真空蒸着、スパッタリング等によって形成された金属薄膜である。
【００４３】
情報ピット記録層１０４は、無機相変化型材料薄膜層であり、例えば、ＳｉＯ2 膜、ＧｅＳｂＴｅ膜、ＳｉＯ2 膜の３層を一組とする透明誘電体膜であり、図示例のものは、ＳｉＯ2 膜１１１、ＧｅＳｂＴｅ膜１１２、ＳｉＯ2 膜１１３、ＧｅＳｂＴｅ膜１１４、ＳｉＯ2 膜１１５の順に積層した、２層構造の情報ピット記録層である。
【００４４】
情報ピット記録層１０４による情報の記録、消去および読み取りは、以下のように行われる。
レーザー光をＧｅＳｂＴｅ膜に集光してこの膜を加熱し、ついで急冷してＧｅＳｂＴｅ膜を多結晶化又は非結晶化して情報を記録する。そして、ＧｅＳｂＴｅ膜に影響しない程度の弱いレーザー光を照射し、多結晶化又は非結晶化したＧｅＳｂＴｅ膜を透過して光反射層で反射した光を受光し、ＧｅＳｂＴｅ膜の結晶化の有無により情報を読み出す。他方、より低強度のレーザー光を多結晶化又は非結晶化したＧｅＳｂＴｅ膜に集光してゆっくり加熱することにより、ＧｅＳｂＴｅ膜を結晶化して情報を消去する。この記録／消去は可逆的であり、記録を消去した後、再度別の情報を記録することができる。
【００４５】
ＳｉＯ2 膜の代わりに、ＺｎＳ―ＳｉＯ2 膜、Ｔａ2Ｏ5膜、ＳｉＮ膜、ＡｌＮ膜を使用することもできる。また、ＧｅＳｂＴｅ膜の代わりに、ＡｇＩｎＳｂＴｅ膜を用いることもできる。
これら各膜は、スパッタリング、真空蒸着などで形成することができる。
各膜の厚みは、およそ１０〜３００ｎｍであり、層の種類、数によって適宜設定すればよい。例えば、情報ピット記録層１０４の各膜の厚さは、ＳｉＯ2 膜（２２０ｎｍ）／ＧｅＳｂＴｅ膜（１３ｎｍ）／ＳｉＯ2 膜（２５ｎｍ）／ＧｅＳｂＴｅ膜（４０ｎｍ）／ＳｉＯ2 膜（９５ｎｍ）である。
【００４６】
（保護層）
保護層７３は、記録層７２の表面の保護して、記録層７２の傷付きを防止するものである。
保護層７３としては、光ディスクに照射された光を記録層７２へ透過させる必要があることから、光透過性が高い樹脂フィルムが好ましい。
保護層７３、７４の厚さは、通常、０．０３〜１．０ｍｍ、好ましくは０．１〜０．６ｍｍである。
【００４７】
＜光ディスクの製造方法＞
以下、ロールスタンパ１０を用いた光ディスク７０の製造方法について説明する。
光ディスク７０は、例えば、基材フィルム４１上に樹脂層４２を設ける工程（樹脂層形成工程）と、ロールスタンパ１０に巻き付けられたスタンパ３０の凹凸パターン部３１を、基材フィルム４１上の樹脂層４２に転写して凹凸パターン部３１が転写されたパターンシートを得る工程（パターンシート製造工程）と、該パターンシートに、光反射層等を設けて記録層シートを得る工程（記録層シート製造工程）と、該記録層シートと光ディスク基板７１とを貼り合わせる工程（貼合工程）とを有する製造方法により製造される。
【００４８】
（樹脂層形成工程）
一定方向に移動する帯状の基材フィルム４１に、液状の放射線硬化性樹脂を塗布して樹脂層４２を設ける。または、一定方向に移動する帯状の基材フィルム４１と、半硬化状態の放射線硬化性樹脂からなるフィルムとを貼り合わせて基材フィルム４１上に樹脂層４２を設ける。
基材フィルム４１は、光ディスク７０の記録層７２の記録層基材８１、９１、１０１となるものであり、基材フィルム４１としては、例えば、ポリカーボネートフィルム、ポリエチレンテレフタレートフィルム、ポリエチレンフィルム、環状ポリオレフィンフィルム等の樹脂フィルムが用いられる。
【００４９】
樹脂層４２は、光ディスク７０の記録層７２の情報ピット形成層８２、情報トラック形成層９２、１０２となるものであり、樹脂層４２の放射線硬化性樹脂としては、ウレタンアクリレートオリゴマー、ポリエステルアクリレートオリゴマー、低粘度アクリルモノマー等のオリゴマーまたはモノマーと、光開始剤との組み合わせた紫外線硬化樹脂；ウレタン変性アクリレート樹脂、アクリル変性ポリエステル樹脂等の電子線硬化樹脂が用いられる。樹脂層４２の膜厚は、スタンパ３０の凹凸パターン部３１の高さｈよりも厚ければよく、例えば、５〜１００μｍである。
塗布方法としては、グラビアコート、マイクログラビアコート、ダイコート、コンマコート、エアナイフコート、ロールコート等が挙げられる。
【００５０】
（パターンシート製造工程）
図１１に示すように、ロールスタンパ１０を回転させながら、ロールスタンパ１０に基材フィルム４１の樹脂層４２側を押さえロール１２１で押し付け、ロールスタンパ１０と樹脂層４２とが接触した状態で、放射線ランプ１２２からの放射線を、基材フィルム４１側から樹脂層４２に照射して放射線硬化性樹脂を硬化させて、ロールスタンパ１０と樹脂層４２とを分離することによって、図５に示すような、ロールスタンパ１０に巻き付けられたスタンパ３０の凹凸パターン部３１が転写されたパターンシート４０を得る。
放射線ランプ１２２としては、例えば、高圧水銀ランプ、メタルハライドランプ、キセノンランプ、マグネトロンランプ等の紫外線ランプ；フェラメント型の電子線チャンバー等が挙げられる。
【００５１】
（記録層シート製造工程）
パターンシート４０の樹脂層４２上に、少なくとも光反射層を設けて記録層シートを得る。記録層シートの製造は、再生専用型、追記型、書き換え型で異なる。
以下、各種類の記録層シートの製造方法について具体的に説明する。
【００５２】
（再生専用型）
パターンシート４０の樹脂層４２（情報ピット形成層８２に相当）上に、真空蒸着、スパッタリング等によって金属薄膜からなる光反射層８３を形成し、再生専用型の記録層シートを得る。
【００５３】
（追記型）
光反射層９３の形成は、再生専用型の光反射層８３と同様にして行う。
ついで、光反射層９３上に、有機色素を塗布し、有機色素の着色膜からなる情報ピット記録層９４を形成する。塗布方法としては、グラビアコート、マイクログラビアコート、ダイコート、コンマコート、エアナイフコート、ロールコート等が挙げられる。
【００５４】
（書き換え型）
光反射層１０３の形成は、追記型と同様にして行う。
ついで、光反射層１０３上に、スパッタリング、真空蒸着等によって、ＳｉＯ2 膜１１１、ＧｅＳｂＴｅ膜１１２、ＳｉＯ2 膜１１３、ＧｅＳｂＴｅ膜１１４、ＳｉＯ2 膜１１５を順次、形成する。
【００５５】
（貼合工程）
記録層シートと光ディスク基板とを貼り合わせは、（ｉ）帯状の記録層シート上に保護層７３を設けた後、記録層シートをディスク状に打ち抜き、このディスク状の記録層シートと、裏面に保護層７４が設けられたディスク状の光ディスク基板７１とを粘着剤等を介して貼り合わせる方法；（ii）帯状の記録層シート上に保護層７３を設け、この帯状の記録層シートと、裏面に保護層７４が設けられた帯状の光ディスク基板７１とを粘着剤等を介して貼り合わせた後、記録層シートと光ディスク基板７１との積層シートをディスク状に打ち抜く方法；等により行われる。
【００５６】
＜作用＞
以上説明したロールスタンパ１０にあっては、スタンパ３０が、ロール本体２０の外周面を覆うようにロール本体２０に巻き付けられているので、ロール本体２０とスタンパ３０との間に段差がない。よって、樹脂層４２が設けられた基材フィルム４１がロールスタンパ１０を通過する際、スタンパ３０によって押し出された余分な放射線硬化性樹脂による盛り上がりが形成されることがなく、スタンパ３０の凹凸パターン部３１が転写されたパターンシート４０を巻き取った際に、この盛り上がりによって、基材フィルム４１、さらには樹脂層４２の凹凸パターン４３が、変形または破損してしまうことがない。したがって、基材フィルム４１上の放射線硬化性樹脂に微細な凹凸パターンを高精度にかつ安定して転写することができる。
【００５７】
また、スタンパ３０の凹凸パターン部３１が、その周囲よりも３〜１００μｍ高くされることによって、凹凸パターン部３１を基材フィルム４１の樹脂層４２に転写した際、凹凸パターン４３が、凹凸パターン部３１の高さに応じた窪み４４の底に形成される。これにより、接触による損傷または変形から、凹凸パターン４３が保護される。
【００５８】
また、このようなロールスタンパ１０を用いて光ディスク７０を製造することにより、効率よくスタンパ３０の凹凸パターン部３１を基材フィルム４１の樹脂層４２に転写することができ、しかも、パターンシート、および記録層シートを製造する際に、樹脂層４２の凹凸パターン４３が、変形または破損してしまうことがないので、高品質な光ディスクを生産性よく得ることができる。
【００５９】
なお、本発明のロールスタンパは、図１に示すロールスタンパ１０に限定はされず、スタンパ３０が、ロール本体２０の全周にわたって巻き付けられていればどのようなものでも構わない。例えば、図１２に示すように、スタンパ３３の幅が、ロール本体２０の中心軸方向の長さよりも短くされ、スタンパ３３の両縁よりも外側でロール本体２０の外周面が露出しているロールスタンパ１１であっても構わない。
また、スタンパは、図示例のスタンパ３０に限定はされず、例えば、スタンパに形成される凹凸パターン部は、１つであっても構わない。ただし、光ディスクの生産性の観点から、スタンパに形成される凹凸パターン部は、複数であることが好ましい。
【実施例】
【００６０】
以下に本発明の実施例を示す。
（樹脂スタンパの製造）
トラック（ランド／グルーブ）およびピットからなる再生専用の凹凸パターン（トラックピッチ０．３２μｍ、最小ピット長０．１３８μｍ）が形成された、外径１２０ｍｍのガラス原盤から電鋳法にてニッケルからなる光ディスク原盤を作製した。
幅３００ｍｍ、長さ６００ｍｍ、厚さ１ｍｍのアクリル板（三菱レイヨン（株）製、アクリライトＥＸ）に液状の紫外線硬化性樹脂（新中村化学工業（株）製、Ｕ−２０１ＨＡ）を１０μｍ厚となるように塗布して樹脂層を設けた。樹脂層に、光ディスク原盤の凹凸パターン面を押し込み、光ディスク原盤の外径と同じ大きさの孔が設けられたマスキング部材をアクリル板の裏面に配置し、アクリル板の裏面側から光ディスク原盤の凹凸パターン面が接触した部分の紫外線硬化樹脂に紫外線（８０Ｗ／ｃｍ）を照射し、放射線硬化性樹脂を硬化させた後、光ディスク原盤を樹脂層から分離し、光ディスク原盤の凹凸パターンを樹脂層に転写した。この操作を繰り返し、最後に全面に紫外線を照射して、８つの凹凸パターン部を有する樹脂スタンパを作製した。樹脂層の表面から、凹凸パターンの凸部の頂点までの深さは３．０μｍであった。
【００６１】
（金属スタンパの製造）
この樹脂スタンパのパターン面に、真空蒸着法にてニッケルを蒸着させ、０．１μｍのニッケルからなる導電層を形成し、この上に、電鋳法にてニッケルを析出させ、樹脂スタンパの凹凸パターン部に対応する凹凸パターン部を有する厚さ１８０μｍの金属スタンパを複製した。金属スタンパの凹凸パターンをＡＦＭ（ＳＩＩ社製、原子間力顕微鏡）で計測したところ、光ディスク原盤と同じトラックおよびピットが再現されていることが確認された。また、凹凸パターン部の高さｈは、３．０μｍであった。
（ロールスタンパの製造）
得られた金属スタンパを外径１５０ｍｍの鉄製ロールに、凹凸パターン部を外側に向けた状態で、ロールの外周面を覆うように巻き付け、両端をロールの溝（折り込み固定部）にプレートのネジ止めで固定し、ロールスタンパを得た。
【００６２】
（記録層シートの製造）
一定方向に移動する、幅３５０ｍｍ、厚さ７５μｍの帯状のポリエチレンテレフタレート（ＰＥＴ）フィルム（帝人デュポン製、ピューレックスＨＰＥ）に、ダイコーターを用いて、液状の紫外線硬化性樹脂（ヘンケル製、ロックタイト３４９）を１０μｍ厚となるように塗布して樹脂層を設けた。
図１１に示すスタンパ装置にロールスタンパを装着し、ロールスタンパを回転させながら、ロールスタンパにＰＥＴフィルムの樹脂層側を押さえロールで押し付け、ロールスタンパと樹脂層とが接触した状態で、メタルハライドランプからの紫外線を、ＰＥＴフィルム側から樹脂層に照射して紫外線硬化性樹脂を硬化させて、その後、ロールスタンパと樹脂層とを分離することによって、金属スタンパの凹凸パターン部が転写されたパターンシートを得た。このパターンシートの樹脂層上に、真空蒸着法によってアルミニウムを蒸着させ、厚さ６０ｎｍの光反射層を形成し、再生専用型の記録層シートを得た。転写された凹凸パターン部の真円度は±５μｍ以内であり、凹凸パターンをＡＦＭで計測したところ、光ディスク原盤と同じトラックおよびピットが再現されていることが確認された。また、凹凸パターン部の深さｈは、３．０μｍであった。
【００６３】
（光ディスクの作製）
記録層シートの光反射層上に、保護層として、厚さ８０μｍのポリカーボネートフィルムに厚さ２０μｍの粘着剤があらかじめラミネートされたものを貼り合わせた後、記録層フィルムの凹凸パターン部をディスク状に打ち抜き、このディスク状の記録層シートのＰＥＴフィルム面を、ポリカーボネートからなる厚さ１．０ｍｍのディスク状の光ディスク基板に貼り付け、光ディスクを得た。パルステック工業（株）製の光ディスクドライブ装置（製品名：ＤＤＵ−１０００）を用い、光ディスクに記録された情報を読み取ったところ、問題なく読み取ることができた。
【産業上の利用可能性】
【００６４】
本発明の光ディスク製造用ロールスタンパを用いることにより、高品質な光ディスクを生産性よく得ることができる。
【図面の簡単な説明】
【００６５】
【図１】本発明の光ディスク製造用ロールスタンパの一例を示す概略斜視図である。
【図２】図１の光ディスク製造用ロールスタンパの概略端面図である。
【図３】本発明の光ディスク製造用ロールスタンパを構成するスタンパの一例を示す概略上面図である。
【図４】図３のスタンパの凹凸パターン部を示す概略断面図である。
【図５】図３のスタンパによって被転写体に形成される転写された凹凸パターンを示す概略断面図である。
【図６】光ディスク原盤の凹凸パターンを転写して樹脂スタンパを製造する様子を示す概略断面図である。
【図７】光ディスクの一例を示す概略断面図である。
【図８】光ディスクの記録層の一例を示す概略断面図である。
【図９】光ディスクの記録層の他の例を示す概略断面図である。
【図１０】光ディスクの記録層の他の例を示す概略断面図である。
【図１１】本発明の光ディスク製造用ロールスタンパを用いたスタンパ装置の一例を示す概略図である。
【図１２】本発明の光ディスク製造用ロールスタンパの他の例を示す概略斜視図である。
【符号の説明】
【００６６】
１０  ロールスタンパ
１１  ロールスタンパ
２０  ロール本体
３０  スタンパ
３１  凹凸パターン部
３２  凹凸パターン
３３  スタンパ
４０  パターンシート
４１  基材フィルム
４２  樹脂層
５１  スタンパ基材
５２  樹脂層
６０  光ディスク原盤
６１  凹凸パターン
７０  光ディスク
７１  光ディスク基板
７２  記録層
８３  光反射層
９３  光反射層
１０３  光反射層
【図１】
2006164428.tif 000003
【図２】
2006164428.tif 000004
【図３】
2006164428.tif 000005
【図４】
2006164428.tif 000006
【図５】
2006164428.tif 000007
【図６】
2006164428.tif 000008
【図７】
2006164428.tif 000009
【図８】
2006164428.tif 000010
【図９】
2006164428.tif 000011
【図１０】
2006164428.tif 000012
【図１１】
2006164428.tif 000013
【図１２】
2006164428.tif 000014